(57)【特許請求の範囲】
【請求項１】
透明プラスチックフィルム基材の少なくとも一方の面に、微粒子を含有する防眩性ハードコート層を有する防眩性ハードコートフィルムであって、前記防眩性ハードコートフィルムの全ヘイズ値Ｈｔが１０〜３５％の範囲内にあり、
全ヘイズ値Ｈｔと内部ヘイズ値Ｈｉｎとが下記式（１）の関係を満たし、
防眩性ハードコート層表面の凹凸形状において、下記算術平均表面粗さＲａが０．１〜０．３μｍの範囲であるとともに、
前記防眩性ハードコート層が、前記微粒子と、下記の（Ａ）成分および（Ｂ）成分を含むハードコート層形成材料とを用いて形成され、
（Ａ）成分：アクリレート基およびメタクリレート基の少なくとも一方の基を有する硬化型化合物
（Ｂ）成分：無機酸化物粒子と重合性不飽和基を含む有機化合物とを結合させてなる、重量平均粒径が２００ｎｍ以下の粒子
前記（Ｂ）成分において、無機酸化物粒子が、酸化ケイ素、酸化チタン、酸化アルミニウム、酸化亜鉛、酸化錫および酸化ジルコニウムからなる群から選択される少なくとも１種の粒子を含み、
前記ハードコート層形成材料において、前記（Ａ）成分１００重量部に対し、前記（Ｂ）成分が、１００〜２００重量部の範囲で含まれ、
前記ハードコート層形成材料と前記微粒子との屈折率の差が０．０１〜０．０４の範囲であり、前記微粒子として、重量平均粒径が０．５〜８μｍの範囲である球状もしくは不定形の微粒子を１種類以上含み、前記ハードコート層形成材料１００重量部に対して、前記微粒子が１０〜２０重量部の範囲で含まれ、
前記防眩性ハードコート層の厚みが、前記微粒子の重量平均粒径の１．２〜３倍の範囲であり、かつ、
前記微粒子、前記ハードコート層形成材料および溶媒を含む防眩性ハードコート層形成材料を準備し、前記防眩性ハードコート層形成材料を前記透明プラスチックフィルム基材の少なくとも一方の面に塗工して塗膜を形成し、さらに、前記塗膜を乾燥させ、その後硬化させて前記防眩性ハードコート層を形成することにより、製造され、前記塗膜の乾燥および硬化により前記防眩性ハードコート層の表面形状が形成され、
前記溶媒は、メチルイソブチルケトン（ＭＩＢＫ）とメチルエチルケトン（ＭＥＫ）との混合溶媒であり、前記混合溶媒のＭＩＢＫ／ＭＥＫの比率が、重量比で１．５／１〜６．０／１の範囲内であるか、または、
前記溶媒は、酢酸ブチルとメチルエチルケトン（ＭＥＫ）との混合溶媒であり、前記混合溶媒の酢酸ブチル／ＭＥＫの比率が、重量比で１．５／１〜６．０／１の範囲内である
ことを特徴とする防眩性ハードコートフィルム。
０．５≦Ｈｉｎ／Ｈｔ≦０．９            （１）
全ヘイズ値Ｈｔ:ＪＩＳ  Ｋ  ７１３６（２０００年版）に準じた、防眩性ハード
コートフィルム全体のヘイズ値（曇度）（％）
内部へイズ値Ｈｉｎ：前記防眩性ハードコートフィルム表面を平滑面にした場合に
測定される防眩性ハードコートフィルム全体のヘイズ値（％）
Ｒａ：ＪＩＳ  Ｂ  ０６０１（１９９４年版）に規定する算術平均表面粗さ（μｍ）
【請求項２】
前記（Ａ）成分が、ジペンタエリスリトールおよびイソホロンジイソシアネート系ポリウレタンである、請求項１記載の防眩性ハードコートフィルム。
【請求項３】
前記（Ｂ）成分は、重量平均粒径が１００ｎｍ以下の粒子であり、
前記（Ｂ）成分において、前記無機酸化物粒子が、酸化ケイ素を含む、請求項１または２記載の防眩性ハードコートフィルム。
【請求項４】
前記ハードコート層形成材料１００重量部に対して、前記微粒子が１０〜１２重量部の範囲で含まれている請求項１から３のいずれか一項に記載の防眩性ハードコートフィルム。
【請求項５】
前記（Ａ）成分が、ジペンタエリスリトールおよびイソホロンジイソシアネート系ポリウレタンであり、
前記（Ｂ）成分は、重量平均粒径が１００ｎｍ以下の粒子であり、
前記（Ｂ）成分において、前記無機酸化物粒子が、シリカを含み、
前記ハードコート層形成材料において、前記（Ａ）成分１００重量部に対し、前記（Ｂ）成分が、１５０重量部含まれ、
前記微粒子の重量平均粒径が、５．５μｍであり、
前記ハードコート層形成材料１００重量部に対して、前記微粒子が１０〜１２重量部の範囲で含まれ、
前記ハードコート層の厚みが、９．０μｍであり、かつ、
前記溶媒が、酢酸ブチルとメチルエチルケトン（ＭＥＫ）との混合溶媒であり、前記混合溶媒の酢酸ブチル／ＭＥＫの比率が、重量比で５／１である請求項１記載の防眩性ハードコートフィルム。
【請求項６】
前記防眩性ハードコート層の上に反射防止層が形成されている、請求項１から５のいずれか一項に記載の防眩性ハードコートフィルム。
【請求項７】
請求項１から６のいずれか一項に記載の防眩性ハードコートフィルムおよび偏光子を有することを特徴とする偏光板。
【請求項８】
請求項１から６のいずれか一項に記載の防眩性ハードコートフィルムを備えることを特徴とする画像表示装置。
【請求項９】
請求項７記載の偏光板を備えることを特徴とする画像表示装置。
【請求項１０】
請求項１から６のいずれか一項に記載の防眩性ハードコートフィルムを製造する製造方法であって、
前記微粒子、前記ハードコート層形成材料、および前記溶媒を含む防眩性ハードコート層形成材料を準備する工程と、
前記防眩性ハードコート層形成材料を前記透明プラスチックフィルム基材の少なくとも一方の面に塗工して塗膜を形成する工程と、
前記塗膜を硬化させて前記防眩性ハードコート層を形成する工程とを含むことを特徴とする防眩性ハードコートフィルムの製造方法。
【発明の詳細な説明】
【技術分野】
【０００１】
本発明は、防眩性ハードコートフィルム、それを用いた偏光板および画像表示装置、ならびに防眩性ハードコートフィルムの製造方法に関する。
【背景技術】
【０００２】
近年の技術の進歩に伴い、画像表示装置は、従来の陰極管表示装置（ＣＲＴ）に加え、液晶表示装置（ＬＣＤ）、プラズマディスプレイ（ＰＤＰ）およびエレクトロルミネッセンスディスプレイ（ＥＬＤ）等が開発され、実用化されている。このなかで、ＬＣＤは、高視野角化、高精細化、高速応答性、色再現性などに関する技術革新に伴い、ＬＣＤを利用するアプリケーションもノート型パーソナルコンピュータ（ノートＰＣ）やモニターからテレビへと変化しつつある。ＬＣＤには、通常、液晶セルの両側に偏光板が配置された液晶パネルが用いられている。液晶パネル表面には、一般に、偏光板への傷付き防止のため、ハードコート処理が行われている。前記ハードコート処理には、ハードコートフィルムが多く用いられる。前記ハードコートフィルムには、前記液晶パネル表面における蛍光灯や太陽光等の外光の反射や像の映り込みによるコントラスト低下を防止するための防眩（アンチグレア）処理が施され、特に、画像表示装置の大画面化が進むのに伴い、防眩性のハードコートフィルムを装着した画像表示装置が増大している。
【０００３】
近年、画質を良くするために画素のサイズが小さい高精細の画像表示装置や、いわゆるフルＨＤ（ｈｉｇｈ  ｄｅｆｉｎｉｔｉｏｎ）対応の画像表示装置が増大しており、ノートＰＣやモニターにおける画面サイズでは、画素数が１４０ｐｐｉ以上の高精細なものとなっている。このような高精細の画像表示装置に、従来の防眩性ハードコートフィルムを配置すると、画素中に存在する輝度のバラツキがより強調されて目に見える故障(ギラツキ故障)を引き起こし、著しく画質が悪化していた。従来、高精細に対応する防眩性積層体を作製するためには、防眩層のヘイズ値を高くすることでギラツキを解消する方法がなされているが、この方法では、パネル表面で光を強く散乱させるため、コントラストが大幅に低下する課題があった。また、防眩性を高めるために表面凹凸を大きく荒らすと、斜め方向から見た場合、反射光の散乱が強くなりすぎて白ぼけて見えるという、いわゆる斜め方向の白ボケの問題がある。前記防眩処理には、無機、有機粒子などを添加することでフィルム表面に凹凸形状を作製する方法が行われている。防眩性の向上とコントラスト改善や白ボケ改善は、一般的に相反関係にあるとされているが、これらの特性を両立させるための、種々の提案がなされている。例えば、防眩層中に前記粒子から形成される三次元立体構造の凝集部を存在させるという検討がなされているが（例えば、特許文献１〜３参照。）、凝集部での散乱の発生や、ハードコートフィルムに微細模様が現れることがある。また、一部の特性の改善に有効な手段は提案されているが（例えば、特許文献４および５参照。）、上記３つの課題すべてを解決する有効な手段は見出されていなかった。
【先行技術文献】
【特許文献】
【０００４】
【特許文献１】特開２００５−３１６４１３号公報
【特許文献２】特開２００７−２６４１１３号公報
【特許文献３】特開２００７−２４９１９１号公報
【特許文献４】特開２００３−４９０３号公報
【特許文献５】特許第４００１３２０号公報
【発明の概要】
【発明が解決しようとする課題】
【０００５】
そこで、本発明は、高精細化・高コントラスト化が進むＬＣＤ等の画像表示装置の特性を落とすことなく視認性を向上させる防眩性ハードコートフィルムを提供することを目的とする。すなわち、優れた防眩性を有し、かつ低へイズ値であっても高精細に対応でき、斜め方向からの白ボケを防止して、黒表示時における黒の濃さの向上をすることができる防眩性ハードコートフィルム、それを用いた偏光板および画像表示装置、ならびに防眩性ハードコートフィルムの製造方法の提供を目的とする。
【課題を解決するための手段】
【０００６】
前記目的を達成するために、本発明の防眩性ハードコートフィルムは、透明プラスチックフィルム基材の少なくとも一方の面に、微粒子を含有する防眩性ハードコート層を有する防眩性ハードコートフィルムであって、前記防眩性ハードコートフィルムの全ヘイズ値Ｈｔが１０〜３５％の範囲内にあり、
全ヘイズ値Ｈｔと内部ヘイズ値Ｈｉｎとが下記式（１）の関係を満たし、
防眩性ハードコート層表面の凹凸形状において、下記算術平均表面粗さＲａが０．１〜０．３μｍの範囲であるとともに、
前記防眩性ハードコート層表面の任意な箇所の長さ４ｍｍにおいて、表面粗さプロファイルの粗さ平均線を越える凸状部が、前記平均線の前記凸状部を横切る部分の線分の長さが８０μｍ以上の凸状部を含んでおらず、かつ、前記平均線に平行で０．１μｍの高さに位置する基準線を越える凸状部を有しており、前記基準線の前記凸状部を横切る部分の線分の長さが２０μｍ以下である前記凸状部が前記防眩性ハードコート層表面の任意な箇所の長さ４ｍｍにおいて５０個以上有していることを特徴とする。
０．５≦Ｈｉｎ／Ｈｔ≦０．９            （１）
全ヘイズ値Ｈｔ:ＪＩＳ  Ｋ  ７１３６（２０００年版）に準じた、防眩性ハード
コートフィルム全体のヘイズ値（曇度）（％）
内部へイズ値Ｈｉｎ：前記防眩性ハードコートフィルム表面を平滑面にした場合に
測定される防眩性ハードコートフィルム全体のヘイズ値（％）
Ｒａ：ＪＩＳ  Ｂ  ０６０１（１９９４年版）に規定する算術平均表面粗さ（μｍ）
【０００７】
本発明の偏光板は、偏光子および防眩性ハードコートフィルムを有する偏光板であって、前記防眩性ハードコートフィルムが、前記本発明の防眩性ハードコートフィルムであることを特徴とする。
【０００８】
本発明の画像表示装置は、防眩性ハードコートフィルムを備える画像表示装置であって、前記ハードコートフィルムが前記本発明の防眩性ハードコートフィルムであることを特徴とする。
【０００９】
本発明の画像表示装置は、偏光板を備える画像表示装置であって、前記偏光板が前記本発明の偏光板であることを特徴とする。
【００１０】
本発明の防眩性ハードコートフィルムの製造方法は、前記本発明の防眩性ハードコートフィルムを製造する製造方法であって、
前記微粒子、下記の（Ａ）成分および（Ｂ）成分を含むハードコート層形成材料、ならびに、溶媒を含む防眩性ハードコート層形成材料を準備する工程と、
前記防眩性ハードコート層形成材料を前記透明プラスチックフィルム基材の少なくとも一方の面に塗工して塗膜を形成する工程と、
前記塗膜を硬化させて前記防眩性ハードコート層を形成する工程とを含み、
前記微粒子を、前記ハードコート層形成材料１００重量部に対して５〜２０重量部の範囲で添加し、
前記溶媒として、酢酸ブチルとメチルエチルケトン（ＭＥＫ）との混合溶媒を用い、前記混合溶媒の酢酸ブチル／ＭＥＫの比率が、重量比で１．５／１〜６．０／１の範囲内であることを特徴とする。
（Ａ）成分：アクリレート基およびメタクリレート基の少なくとも一方の基を有する硬化型化合物
（Ｂ）成分：無機酸化物粒子と重合性不飽和基を含む有機化合物とを結合させてなる、重量平均粒径が２００ｎｍ以下の粒子
【発明の効果】
【００１２】
本発明の防眩性ハードコートフィルムによれば、例えば、解像度が２００ｐｐｉ程度のより高精細の液晶パネル等であっても、ギラツキが抑えられ、さらに、低へイズ値化も可能であることから、従来の高精細対応防眩性ハードコートフィルムと比較して大幅に明暗コントラストを改善することができる。本発明の防眩性ハードコートフィルムは、特徴ある凹凸形状を実現することにより優れた防眩性を有するとともに、斜め方向からの白ボケを防止することができる。前記白ボケを防止することで、画像表示装置の正面方向への光散乱を抑えることができるため、黒輝度が抑えられて明所でのコントラストを向上させることができる。それにより画像表示装置の黒表示時における黒の濃さの向上をすることができる。したがって、本発明の防眩性ハードコートフィルムまたは偏光板を用いた画像表示装置は、表示特性が優れたものになる。
【図面の簡単な説明】
【００１３】
【図１（ａ）】図１（ａ）は、実施例１の防眩性ハードコートフィルムの断面表面形状の、測定長さ４ｍｍのうちの０〜１ｍｍの範囲を示したプロファイルである。
【図１（ｂ）】図１（ｂ）は、実施例１の防眩性ハードコートフィルムの断面表面形状の、測定長さ４ｍｍのうちの１〜２ｍｍの範囲を示したプロファイルである。
【図１（ｃ）】図１（ｃ）は、実施例１の防眩性ハードコートフィルムの断面表面形状の、測定長さ４ｍｍのうちの２〜３ｍｍの範囲を示したプロファイルである。
【図１（ｄ）】図１（ｄ）は、実施例１の防眩性ハードコートフィルムの断面表面形状の、測定長さ４ｍｍのうちの３〜４ｍｍの範囲を示したプロファイルである。
【図２】図２は、実施例２の防眩性ハードコートフィルムの断面表面形状の、測定長さ４ｍｍのプロファイルである。（ａ）は０〜１ｍｍの範囲、（ｂ）は１〜２ｍｍの範囲、（ｃ）は２〜３ｍｍの範囲、（ｄ）は３〜４ｍｍの範囲である。
【図３】図３は、比較例１の防眩性ハードコートフィルムの断面表面形状の、測定長さ４ｍｍのうちの３〜４ｍｍの範囲を示したプロファイルである。
【図４】図４は、比較例２の防眩性ハードコートフィルムの断面表面形状の、測定長さ４ｍｍのうちの３〜４ｍｍの範囲を示したプロファイルである。
【図５】図５は、比較例３の防眩性ハードコートフィルムの断面表面形状の、測定長さ４ｍｍのうちの３〜４ｍｍの範囲を示したプロファイルである。
【図６】図６は、比較例４の防眩性ハードコートフィルムの断面表面形状の、測定長さ４ｍｍのうちの３〜４ｍｍの範囲を示したプロファイルである。
【図７】図７は、比較例５の防眩性ハードコートフィルムの断面表面形状の、測定長さ４ｍｍのうちの３〜４ｍｍの範囲を示したプロファイルである。
【図８】図８は、比較例６の防眩性ハードコートフィルムの断面表面形状の、測定長さ４ｍｍのうちの３〜４ｍｍの範囲を示したプロファイルである。
【図９】図９は、比較例７の防眩性ハードコートフィルムの断面表面形状の、測定長さ４ｍｍのうちの０〜１ｍｍの範囲を示したプロファイルである。
【図１０】図１０は、比較例８の防眩性ハードコートフィルムの断面表面形状の、測定長さ４ｍｍのうちの１〜２ｍｍの範囲を示したプロファイルである。
【図１１】図１１は、比較例９の防眩性ハードコートフィルムの断面表面形状の、測定長さ４ｍｍのうちの３〜４ｍｍの範囲を示したプロファイルである。
【図１２】図１２は、実施例および比較例における内部ヘイズ値の測定方法を説明する断面模式図である。
【図１３】図１３は、本発明における凸状部の数の計測方法を説明する模式図である。
【発明を実施するための形態】
【００１４】
本発明の防眩性ハードコートフィルムにおいて、前記防眩性ハードコート層が、前記微粒子と、下記の（Ａ）成分および（Ｂ）成分を含むハードコート層形成材料とを用いて形成されていることが好ましい。
（Ａ）成分：アクリレート基およびメタクリレート基の少なくとも一方の基を有する硬化型化合物
（Ｂ）成分：無機酸化物粒子と重合性不飽和基を含む有機化合物とを結合させてなる、重量平均粒径が２００ｎｍ以下の粒子
【００１５】
前記（Ｂ）成分において、無機酸化物粒子が、酸化ケイ素、酸化チタン、酸化アルミニウム、酸化亜鉛、酸化錫および酸化ジルコニウムからなる群から選択される少なくとも１種の粒子を含むことが好ましい。
【００１６】
前記ハードコート層形成材料において、前記（Ａ）成分１００重量部に対し、前記（Ｂ）成分が、１００〜２００重量部の範囲で含まれていることが好ましい。
【００１７】
前記ハードコート層形成材料と前記微粒子との屈折率の差が０．０１〜０．０４の範囲であり、前記微粒子として、重量平均粒径が０．５〜８μｍの範囲である球状もしくは不定形の微粒子を１種類以上含み、前記ハードコート層形成材料１００重量部に対して、前記微粒子が５〜２０重量部の範囲で含まれていることが好ましい。
【００１８】
本発明の防眩性ハードコートフィルムにおいて、前記防眩性ハードコート層の厚みが、前記微粒子の重量平均粒径の１．２〜３倍の範囲であることが好ましい。
【００１９】
本発明の防眩性ハードコートフィルムにおいて、前記防眩性ハードコート層の上に反射防止層が形成されていることが好ましい。
【００２０】
つぎに、本発明について詳細に説明する。ただし、本発明は、以下の記載により制限されない。
【００２１】
本発明の防眩性ハードコートフィルムは、透明プラスチックフィルム基材の少なくとも片面に、防眩性ハードコート層を有するものである。
【００２２】
前記透明プラスチックフィルム基材は、特に制限されないが、可視光の光線透過率に優れ（好ましくは光線透過率９０％以上）、透明性に優れるもの（好ましくはヘイズ値１％以下のもの）が好ましく、例えば、特開２００８−９０２６３号公報に記載の透明プラスチックフィルム基材があげられる。前記透明プラスチックフィルム基材としては、光学的に複屈折の少ないものが好適に用いられる。本発明の防眩性ハードコートフィルムは、例えば、保護フィルムとして偏光板に使用することもでき、この場合には、前記透明プラスチックフィルム基材としては、トリアセチルセルロース（ＴＡＣ）、ポリカーボネート、アクリル系ポリマー、環状ないしノルボルネン構造を有するポリオレフィン等から形成されたフィルムが好ましい。また、本発明において、後述するように、前記透明プラスチックフィルム基材は、偏光子自体であってもよい。このような構成であると、ＴＡＣ等からなる保護層を不要とし偏光板の構造を単純化できるので、偏光板若しくは画像表示装置の製造工程数を減少させ、生産効率の向上が図れる。また、このような構成であれば、偏光板を、より薄層化することができる。なお、前記透明プラスチックフィルム基材が偏光子である場合には、防眩性ハードコート層が、従来の保護層としての役割を果たすことになる。また、このような構成であれば、防眩性ハードコートフィルムは、例えば、液晶セル表面に装着される場合、カバープレートとしての機能を兼ねることになる。
【００２３】
本発明において、前記透明プラスチックフィルム基材の厚みは、特に制限されないが、例えば、強度、取り扱い性などの作業性および薄層性などの点を考慮すると、１０〜５００μｍの範囲が好ましく、より好ましくは２０〜３００μｍの範囲であり、最適には、３０〜２００μｍの範囲である。前記透明プラスチックフィルム基材の屈折率は、特に制限されない。前記屈折率は、例えば、１．３０〜１．８０の範囲であり、好ましくは、１．４０〜１．７０の範囲である。
【００２４】
前記防眩性ハードコート層は、前記微粒子および前記ハードコート層形成材料を用いて形成される。前記ハードコート層形成材料は、例えば、熱硬化性樹脂、紫外線や光で硬化する電離放射線硬化性樹脂があげられる。前記ハードコート層形成材料として、市販の熱硬化型樹脂や紫外線硬化型樹脂等を用いることも可能であるが、前記ハードコート層形成材料は、例えば、下記の（Ａ）成分および（Ｂ）成分を含むものが好ましい。
【００２５】
（Ａ）成分：アクリレート基およびメタクリレート基の少なくとも一方の基を有する硬化型化合物
（Ｂ）成分：無機酸化物粒子と重合性不飽和基を含む有機化合物とを結合させてなる粒子
【００２６】
前記（Ａ）成分としては、例えば、熱、光（紫外線等）または電子線等により硬化するアクリレート基およびメタクリレート基の少なくとも一方の基を有する硬化型化合物が使用できる。前記（Ａ）成分としては、例えば、シリコーン樹脂、ポリエステル樹脂、ポリエーテル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物のアクリレートやメタクリレート等のオリゴマーまたはプレポリマー等があげられる。これらは、１種類を単独で用いてもよく、２種類以上を併用してもよい。
【００２７】
前記（Ａ）成分としては、例えば、アクリレート基およびメタクリレート基の少なくとも一方の基を有する反応性希釈剤を用いることもできる。前記反応性希釈剤は、例えば、特開２００８−８８３０９号公報に記載の反応性希釈剤を用いることができ、例えば、単官能アクリレート、単官能メタクリレート、多官能アクリレート、多官能メタクリレート等を含む。前記反応性希釈剤としては、３官能以上のアクリレート、３官能以上のメタクリレートが好ましい。これは、防眩性ハードコート層の硬度を、より優れたものにできるからである。前記（Ａ）成分としては、例えば、ブタンジオールグリセリンエーテルジアクリレート、イソシアヌル酸のアクリレート、イソシアヌル酸のメタクリレート等もあげられる。前記（Ａ）成分は、１種類を単独で用いてもよく、２種類以上を併用してもよい。
【００２８】
前記（Ｂ）成分は、前述のとおりである。前記（Ｂ）成分において、無機酸化物粒子としては、例えば、酸化ケイ素（シリカ）、酸化チタン、酸化アルミニウム、酸化亜鉛、酸化錫、酸化ジルコニウム等の微粒子があげられる。これらの中でも、酸化ケイ素（シリカ）、酸化チタン、酸化アルミニウム、酸化亜鉛、酸化錫、酸化ジルコニウムの微粒子が好ましい。これらは１種類を単独で用いてもよく、２種類以上を併用してもよい。
【００２９】
本発明の防眩性ハードコートフィルムにおいて、光の散乱防止、ハードコート層の透過率低下防止、着色防止および透明性の点等から、前記（Ｂ）成分は、重量平均粒径が１ｎｍ〜２００ｎｍの範囲である、いわゆるナノ粒子であることが好ましい。前記重量平均粒径は、例えば、後述の実施例に記載の方法により測定できる。前記重量平均粒径は、より好ましくは、１ｎｍ〜１００ｎｍの範囲である。ナノ粒子である前記（Ｂ）成分を前記（Ａ）成分に添加すると、例えば、後述の溶媒の選択により、塗工および乾燥工程における前記微粒子の動きに変化が起こることを、発明者らは見出した。すなわち、ナノ粒子を添加した系では、ある特定の溶媒を用いると、前記微粒子による表面凹凸が形成されにくく、別の特定の溶媒を用いると、前記凹凸が形成されやすいという傾向が生じた。前記ナノ粒子が含有されていなければ、溶媒の種類による表面凹凸形状の差異は大きくなかった。これらの現象から、前記ナノ粒子が含まれていると、ナノ粒子および微粒子に斥力が働くため前記微粒子が比較的均一に分散しやすく、また、塗工および乾燥工程での微粒子の動きも制御しやすく、そのため、微粒子の添加部数を少なくでき、効果的に本発明の表面凹凸形状を作製することができるものと推察できる。ただし、本発明は、この推察により、なんら制限ないし限定されない。
【００３０】
前記（Ｂ）成分において、前記無機酸化物粒子は、重合性不飽和基を含む有機化合物と結合（表面修飾）されている。前記重合性不飽和基が前記（Ａ）成分と反応硬化することで、ハードコート層の硬度を向上させる。前記重合性不飽和基としては、例えば、アクリロイル基、メタクリロイル基、ビニル基、プロペニル基、ブタジエニル基、スチリル基、エチニル基、シンナモイル基、マレエート基、アクリルアミド基が好ましい。また、前記重合性不飽和基を含む有機化合物は、分子内にシラノール基を有する化合物あるいは加水分解によってシラノール基を生成する化合物であることが好ましい。前記重合性不飽和基を含む有機化合物は、光感応性基を有するものであることも好ましい。
【００３１】
前記（Ｂ）成分の配合量は、前記（Ａ）成分１００重量部に対し、１００〜２００重量部の範囲であることが好ましい。前記（Ｂ）成分の配合量を１００重量部以上とすることで、防眩性ハードコートフィルムのカールおよび折れの発生を、より効果的に防止でき、２００重量部以下とすることで、耐擦傷性や鉛筆硬度を高いものとすることができる。前記（Ｂ）成分の配合量は、前記（Ａ）成分１００重量部に対し、より好ましくは、１００〜１５０重量部の範囲である。
【００３２】
前記（Ｂ）成分の配合量を調整することで、例えば、前記防眩性ハードコート層の屈折率を調整することが可能である。後述の反射防止層を設けない場合は、反射率を抑えるために防眩性ハードコート層の屈折率を低くするとよい。反射防止層（低屈折率層）を設ける場合には、防眩性ハードコート層の屈折率を高くすることで、可視光線の波長領域の反射を均一に低減することが可能となる。
【００３３】
前記防眩性ハードコート層を形成するための微粒子は、形成される防眩性ハードコート層表面を凹凸形状にして防眩性を付与し、また、前記防眩性ハードコート層のヘイズ値を制御することを主な機能とする。前記防眩性ハードコート層のヘイズ値は、前記微粒子と前記ハードコート層形成材料との屈折率差を制御することで、設計することができる。前記微粒子としては、例えば、無機微粒子と有機微粒子とがある。前記無機微粒子は、特に制限されず、例えば、酸化ケイ素微粒子、酸化チタン微粒子、酸化アルミニウム微粒子、酸化亜鉛微粒子、酸化錫微粒子、炭酸カルシウム微粒子、硫酸バリウム微粒子、タルク微粒子、カオリン微粒子、硫酸カルシウム微粒子等があげられる。また、有機微粒子は、特に制限されず、例えば、ポリメチルメタクリレート樹脂粉末（ＰＭＭＡ微粒子）、シリコーン樹脂粉末、ポリスチレン樹脂粉末、ポリカーボネート樹脂粉末、アクリルスチレン樹脂粉末、ベンゾグアナミン樹脂粉末、メラミン樹脂粉末、ポリオレフィン樹脂粉末、ポリエステル樹脂粉末、ポリアミド樹脂粉末、ポリイミド樹脂粉末、ポリフッ化エチレン樹脂粉末等があげられる。これらの無機微粒子および有機微粒子は、一種類を単独で使用してもよいし、二種類以上を併用してもよい。
【００３４】
前記微粒子の重量平均粒径は、０．５〜８μｍの範囲であることが好ましい。前記微粒子の重量平均粒径が、前記範囲より大きくなると、画像鮮明性が低下し、また前記範囲より小さいと、十分な防眩性が得られず、ギラツキも大きくなるという問題が生じやすくなる。前記微粒子の重量平均粒径は、より好ましくは、２〜６μｍの範囲、さらに好ましくは、３〜６μｍの範囲である。また、前記微粒子の重量平均粒径は、前記防眩性ハードコート層の厚みの３０〜８０％の範囲であることも好ましい。なお、前記微粒子の重量平均粒径は、例えば、コールターカウント法により測定できる。例えば、細孔電気抵抗法を利用した粒度分布測定装置（商品名：コールターマルチサイザー、ベックマン・コールター社製）を用い、微粒子が前記細孔を通過する際の微粒子の体積に相当する電解液の電気抵抗を測定することにより、前記微粒子の数と体積を測定し、重量平均粒径を算出する。
【００３５】
前記微粒子の形状は特に制限されず、例えば、ビーズ状の略球形であってもよく、粉末等の不定形のものであってもよいが、略球形のものが好ましく、より好ましくは、アスペクト比が１．５以下の略球形の微粒子であり、最も好ましくは球形の微粒子である。
【００３６】
前記微粒子の配合割合は、前記ハードコート層形成材料１００重量部に対し、５〜２０重量部の範囲が好ましく、より好ましくは、１０〜２０重量部の範囲である。
【００３７】
前記防眩性ハードコート層の厚みは、前記微粒子の重量平均粒径の１．２〜３倍の範囲であることが好ましく、より好ましくは１．２〜２倍の範囲である。さらに、前記防眩性ハードコート層の厚みは、塗工性および鉛筆硬度の観点から、８〜１２μｍの範囲であることが好ましく、この厚み範囲になるように前記微粒子の重量平均粒径を調整することが好ましい。前記厚みが前記所定の範囲であれば、微細な凹凸が独立に多数存在する本発明の防眩性ハードコートフィルムの表面形状を実現しやすく、前記防眩性ハードコート層の硬度も十分なものとなる（例えば、鉛筆硬度で４Ｈ以上）。また、前記厚みが前記所定の範囲より大きいときは、カールが大きく塗工時のライン走行性が低下するという問題があり、さらに防眩性の低下の問題もある。また、前記厚みが前記所定の範囲より小さい場合は、ギラツキが防止できず、鮮明性が低下するという問題がある。
【００３８】
本発明の防眩性ハードコートフィルムは、全へイズ値Ｈｔが１０〜３５％の範囲内である。前記全ヘイズ値とは、ＪＩＳ  Ｋ  ７１３６（２０００年版）に準じた防眩性ハードコートフィルム全体のヘイズ値（曇度）である。前記全ヘイズ値は、１５〜３０％の範囲がより好ましく、さらに好ましくは２０〜２５％の範囲である。全ヘイズ値を上記範囲とするためには、前記微粒子と前記ハードコート層形成材料との屈折率差が０．０１〜０．０４の範囲となるように、前記微粒子と前記ハードコート層形成材料とを選択することが好ましい。全ヘイズ値が前記範囲であることにより、鮮明な画像が得られ、また、暗所でのコントラストを向上させることができる。全ヘイズ値が低すぎるとギラツキ故障が起こりやすくなる。
【００３９】
また、本発明の防眩性ハードコートフィルムは、全へイズ値Ｈｔと内部ヘイズ値Ｈｉｎとが、０．５≦Ｈｉｎ／Ｈｔ≦０．９の関係を満たしている。前記内部ヘイズ値Ｈｉｎとは、前記防眩性ハードコートフィルム表面を平滑面にした場合に測定される防眩性ハードコートフィルム全体のヘイズ値である。前記平滑面を形成するには、例えば、防眩性ハードコートフィルム表面に前記ハードコート層形成材料を塗布すればよい。前記平滑面を形成してヘイズ値を測定することで、表面散乱成分による影響を差し引いたヘイズ値（内部ヘイズ値）を得ることができる。Ｈｉｎ／Ｈｔが０という場合は、内部ヘイズ値が０であり、ヘイズは全て外部（表面）ヘイズである状態を示す。この場合、一般的には表面の凹凸が大きく、ギラツキが発生することとなる。一方、Ｈｉｎ／Ｈｔが１という場合は、内部ヘイズの割合が１である状態を示す。この場合、外部（表面）ヘイズ値は０、すなわち一般的には表面は平滑面であり、防眩性が得られないこととなる。Ｈｉｎ／Ｈｔの値は、０．５〜０．７の範囲であることが好ましく、０．５〜０．６の範囲であることがより好ましい。前記値が０．５未満であると、ギラツキが発生しやすく、０．９を超えると、十分な防眩性を付与できない。
【００４０】
本発明の防眩性ハードコートフィルムは、防眩性ハードコート層表面の凹凸形状において、ＪＩＳ  Ｂ  ０６０１（１９９４年版）に規定される算術平均表面粗さＲａが０．１〜０．３μｍの範囲であるとともに、前記防眩性ハードコート層表面の任意な箇所の長さ４ｍｍにおいて、前記表面粗さプロファイルの粗さ平均線を越える凸状部が、前記平均線の前記凸状部を横切る部分の線分の長さが８０μｍ以上の凸状部を含んでおらず、かつ、前記平均線に平行で０．１μｍの高さに位置する基準線を越える凸状部を有しており、前記基準線の前記凸状部を横切る部分の線分の長さが２０μｍ以下である前記凸状部が前記防眩性ハードコート層表面の任意な箇所の長さ４ｍｍにおいて５０個以上有している。
前記Ｒａは、０．１〜０．２μｍの範囲が好ましく、より好ましくは０．１〜０．１５μｍの範囲である。防眩性ハードコートフィルムの表面における外光や像の映り込みを防ぐためには、ある程度の表面の荒れが必要であるが、Ｒａが０．１μｍ以上あることで前記映り込みを改善することができる。また、白ボケの防止のためには、前記Ｒａが０．３μｍ以下であることが必要であり、さらに、表面が全体に荒れているのではなく、うねり状もしくは微細な凹凸がまばらにあるような表面の凹凸形状を有しているのがよい。前記線分の長さが２０μｍ以下の凸状部の数が少ないと、防眩性の点で好ましくなく、ギラツキも発生しやすくなる。前記２０μｍ以下の凸状部の数は、６０〜１００個の範囲が好ましく、より好ましくは、８０〜１００個の範囲である。前記２０μｍ以下の凸状部の数が５０個未満であると、ギラツキが発生しやすく、また、１００個を超えると、白ボケが強くなりやすい。また、前記線分の長さが８０μｍ以上の凸状部が存在すると、ギラツキが発生しやすい。前記線分の長さが８０μｍ以上の凸状部が存在せず、かつ、前記２０μｍ以下の凸状部の数が５０個以上形成されており、前記Ｒａが０．１〜０．３μｍの範囲である防眩性ハードコートフィルムであると、比較的均一な微細凹凸が多数存在しているために優れた均一散乱が可能となり、高精細パネルにおいてもギラツキが抑えられる。また、斜め方向から見た場合の反射光の散乱が抑えられ、白ボケが改善されるとともに、明所でのコントラストも向上させることができる。
【００４１】
本発明の防眩性ハードコートフィルムは、前記Ｒａおよび前記凸状部の大きさと数で規定されるように、微細な凹凸が独立に多数あり、前記長さが８０μｍ以上の凸状部が存在せずに、微細な凹凸が独立に所定数あり、さらに、前記範囲のヘイズ値で規定される内部散乱を有することで、防眩性向上とギラツキ解消とを両立させることができる。
【００４２】
本発明の防眩性ハードコートフィルムは、例えば、前記微粒子、前記ハードコート層形成材料および溶媒を含む防眩性ハードコート層形成材料を準備し、前記防眩性ハードコート層形成材料を前記透明プラスチックフィルム基材の少なくとも一方の面に塗工して塗膜を形成し、前記塗膜を硬化させて前記防眩性ハードコート層を形成することにより、製造できる。本発明の防眩性ハードコートフィルムの製造においては、金型による転写方式や、サンドブラスト、エンボスロールなどの適宜な方式で凹凸形状を付与する方法などを、併せて用いることもできる。
【００４３】
前記溶媒は、特に制限されず、種々の溶媒を使用可能であり、一種類を単独で使用してもよいし、二種類以上を併用してもよい。ハードコート層形成材料組成や微粒子の種類、含有量等に応じて、本発明の防眩性ハードコートフィルムを得るために、最適な溶媒種類や溶媒比率が存在する。
【００４４】
例えば、後述の実施例で使用したハードコート層形成材料につき、微粒子を１０重量部添加し、固形分濃度を４５重量％として、防眩性ハードコート層の厚みを約１０μｍとした場合には、メチルイソブチルケトン（ＭＩＢＫ）／メチルエチルケトン（ＭＥＫ）の比率は、少なくとも１．５／１〜６．０／１（重量比）の範囲で本発明の特性を有する防眩性ハードコートフィルムが得られる。より好ましくは、１．５／１〜３．０／１（重量比）の範囲である。酢酸ブチル／ＭＥＫの場合は、少なくとも１．５／１〜６．０／１（重量比）の範囲で本発明の特性を有する防眩性ハードコートフィルムが得られる。より好ましくは、３．０／１〜５．５／１（重量比）の範囲である。前記の各溶剤比率が１．５／１より小さいと、表面凹凸の数が多くなるが、白ボケや表面ムラが発生しやすく、６．０／１より大きいと、表面凹凸の数が少なくなり、ギラツキやすくなる。後述の実施例で使用したハードコート層形成材料のように、前記（Ｂ）成分がナノ粒子である場合には、例えば、前記溶媒の種類や混合比率により、ナノ粒子および前記微粒子の分散状態に変化が起きることで、防眩性ハードコート層表面の凹凸傾向が変化することが推察される。ただし、本発明は、この推察により、なんら制限ないし限定されない。例えば、後述の前記ハードコート層形成材料であると、溶媒がＭＥＫ、シクロペンタノン、酢酸エチル、アセトン等の場合には、表面に凹凸が形成されやすく、溶媒がＭＩＢＫ、トルエン、酢酸ブチル、２−プロパノール、エタノール等の場合には、表面に凹凸が形成されにくい。そのため、本発明の特性を有する防眩性ハードコートフィルムを得るためには、溶媒の種類や溶媒の比率によって表面形状の制御をすることも好ましい。
【００４５】
前記防眩性ハードコート層形成材料には、各種レベリング剤を添加することができる。前記レベリング剤としては、例えば、フッ素系またはシリコーン系のレベリング剤があげられ、好ましくは、シリコーン系レベリング剤である。前記シリコーン系レベリング剤としては、反応性シリコーンが特に好ましい。前記反応性シリコーンを添加することにより、表面に滑り性が付与され耐擦傷性が長期間にわたり持続するようになる。また、前記反応性シリコーンとしてヒドロキシル基を有するものを用いれば、後述のように反射防止層（低屈折率層）としてシロキサン成分を含有するものを、前記防眩性ハードコート層上に形成した場合、前記反射防止層と前記防眩性ハードコート層の密着性が向上する。
【００４６】
前記レベリング剤の配合量は、前記樹脂成分全体１００重量部に対して、例えば、５重量部以下、好ましくは０．０１〜５重量部の範囲である。
【００４７】
前記防眩性ハードコート層形成材料には、必要に応じて、性能を損なわない範囲で、顔料、充填剤、分散剤、可塑剤、紫外線吸収剤、界面活性剤、防汚剤、酸化防止剤、チクソトロピー化剤等が添加されてもよい。これらの添加剤は一種類を単独で使用してもよく、また二種類以上併用してもよい。
【００４８】
前記防眩性ハードコート層形成材料には、例えば、特開２００８−８８３０９号公報に記載されるような、従来公知の光重合開始剤を用いることができる。
【００４９】
前記防眩性ハードコート層形成材料を透明プラスチックフィルム基材上に塗工する方法としては、例えば、ファンテンコート法、ダイコート法、スピンコート法、スプレーコート法、グラビアコート法、ロールコート法、バーコート法等の塗工法を用いることができる。
【００５０】
前記防眩性ハードコート層形成材料を塗工して前記透明プラスチックフィルム基材の上に塗膜を形成し、前記塗膜を硬化させる。前記硬化に先立ち、前記塗膜を乾燥させることが好ましい。前記乾燥は、例えば、自然乾燥でもよいし、風を吹きつけての風乾であってもよいし、加熱乾燥であってもよいし、これらを組み合わせた方法であってもよい。
【００５１】
前記防眩性ハードコート層形成材料の塗膜の硬化手段は、特に制限されないが、紫外線硬化が好ましい。エネルギー線源の照射量は、紫外線波長３６５ｎｍでの積算露光量として、５０〜５００ｍＪ／ｃｍ２が好ましい。照射量が、５０ｍＪ／ｃｍ２以上であれば、硬化がより十分となり、形成される防眩性ハードコート層の硬度もより十分なものとなる。また、５００ｍＪ／ｃｍ２以下であれば、形成される防眩性ハードコート層の着色を防止することができる。
【００５２】
以上のようにして、前記透明プラスチックフィルム基材の少なくとも一方の面に、前記防眩性ハードコート層を形成することにより、本発明の防眩性ハードコートフィルムを製造することができる。なお、本発明の防眩性ハードコートフィルムは、前述の方法以外の製造方法で製造してもよい。本発明の防眩性ハードコートフィルムの硬度は、鉛筆硬度において、層の厚みにも影響されるが、例えば、２Ｈ以上の硬度を有する。
【００５３】
本発明の防眩性ハードコートフィルムの一例としては、透明プラスチックフィルム基材の片方の面に、防眩性ハードコート層が形成されているものをあげることができる。前記防眩性ハードコート層は、微粒子を含んでおり、これによって、防眩性ハードコート層の表面が凹凸形状となっている。なお、この例では、透明プラスチックフィルム基材の片面に防眩性ハードコート層が形成されているが、本発明は、これに限定されず、透明プラスチックフィルム基材の両面に防眩性ハードコート層が形成された防眩性ハードコートフィルムであってもよい。また、この例の防眩性ハードコート層は、単層であるが、本発明は、これに制限されず、前記防眩性ハードコート層は、二層以上が積層された複数層構造であってもよい。
【００５４】
本発明の防眩性ハードコートフィルムにおいて、前記防眩性ハードコート層の上に、反射防止層（低屈折率層）を配置してもよい。例えば、画像表示装置に防眩性ハードコートフィルムを装着した場合、画像の視認性を低下させる要因のひとつに空気と防眩性ハードコート層界面での光の反射が上げられる。反射防止層は、その表面反射を低減させるものである。なお、防眩性ハードコート層および反射防止層は、透明プラスチックフィルム基材の両面に形成してもよい。また、防眩性ハードコート層および反射防止層は、それぞれ、二層以上が積層された複数層構造であってもよい。
【００５５】
本発明において、前記反射防止層は、厚みおよび屈折率を厳密に制御した光学薄膜若しくは前記光学薄膜を二層以上積層したものである。前記反射防止層は、光の干渉効果を利用して入射光と反射光の逆転した位相を互いに打ち消し合わせることで反射防止機能を発現する。反射防止機能を発現させる可視光線の波長領域は、例えば、３８０〜７８０ｎｍであり、特に視感度が高い波長領域は４５０〜６５０ｎｍの範囲であり、その中心波長である５５０ｎｍの反射率を最小にするように反射防止層を設計することが好ましい。
【００５６】
光の干渉効果に基づく前記反射防止層の設計において、その干渉効果を向上させる手段としては、例えば、前記反射防止層と前記防眩性ハードコート層の屈折率差を大きくする方法がある。一般的に、二ないし五層の光学薄層（厚みおよび屈折率を厳密に制御した薄膜）を積層した構造の多層反射防止層では、屈折率の異なる成分を所定の厚さだけ複数層形成することで、反射防止層の光学設計の自由度が上がり、より反射防止効果を向上させることができ、分光反射特性も可視光領域で均一（フラット）にすることが可能になる。前記光学薄膜において、高い厚み精度が要求されるため、一般的に、各層の形成は、ドライ方式である真空蒸着、スパッタリング、ＣＶＤ等で実施される。
【００５７】
また、汚染物の付着防止および付着した汚染物の除去容易性の向上のために、フッ素基含有のシラン系化合物若しくはフッ素基含有の有機化合物等から形成される汚染防止層を前記反射防止層上に積層することが好ましい。
【００５８】
本発明の防眩性ハードコートフィルムにおいて、前記透明プラスチックフィルム基材および前記防眩性ハードコート層の少なくとも一方に対し表面処理を行うことが好ましい。前記透明プラスチックフィルム基材表面を表面処理すれば、前記防眩性ハードコート層または偏光子若しくは偏光板との密着性がさらに向上する。また、前記防眩性ハードコート層表面を表面処理すれば、前記反射防止層または偏光子若しくは偏光板との密着性がさらに向上する。
【００５９】
前記透明プラスチックフィルム基材の一方の面に前記防眩性ハードコート層が形成されている防眩性ハードコートフィルムにおいて、カール発生を防止するために、他方の面に対し溶剤処理を行ってもよい。また、前記透明プラスチックフィルム基材の一方の面に前記防眩性ハードコート層が形成されている防眩性ハードコートフィルムにおいて、カール発生を防止するために、他方の面に透明樹脂層を形成してもよい。
【００６０】
本発明の防眩性ハードコートフィルムは、通常、前記透明プラスチックフィルム基材側を、粘着剤や接着剤を介して、ＬＣＤに用いられている光学部材に貼り合せることができる。なお、この貼り合わせにあたり、前記透明プラスチックフィルム基材表面に対し、前述のような各種の表面処理を行ってもよい。
【００６１】
前記光学部材としては、例えば、偏光子または偏光板があげられる。偏光板は、偏光子の片側または両側に透明保護フィルムを有するという構成が一般的である。偏光子の両面に透明保護フィルムを設ける場合は、表裏の透明保護フィルムは、同じ材料であってもよいし、異なる材料であってもよい。偏光板は、通常、液晶セルの両側に配置される。また、偏光板は、２枚の偏光板の吸収軸が互いに略直交するように配置される。
【００６２】
つぎに、本発明の防眩性ハードコートフィルムを積層した光学部材について、偏光板を例にして説明する。本発明の防眩性ハードコートフィルムを、接着剤や粘着剤などを用いて偏光子または偏光板と積層することによって、本発明の機能を有した偏光板を得ることができる。
【００６３】
前記偏光子としては、特に制限されず、各種のものを使用できる。前記偏光子としては、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等があげられる。
【００６４】
前記偏光子の片面または両面に設けられる透明保護フィルムとしては、透明性、機械的強度、熱安定性、水分遮蔽性、位相差値の安定性などに優れるものが好ましい。前記透明保護フィルムを形成する材料としては、例えば、前記透明プラスチックフィルム基材と同様のものがあげられる。
【００６５】
前記、透明保護フィルムとしては、特開２００１−３４３５２９号公報（ＷＯ０１／３７００７）に記載の高分子フィルムがあげられる。前記高分子フィルムは、前記樹脂組成物を、フィルム状に押出成型することにより製造できる。前記高分子フィルムは、位相差が小さく、光弾性係数が小さいため、偏光板等の保護フィルムに適用した場合には、歪みによるムラなどの不具合を解消することができ、また透湿度が小さいため、加湿耐久性に優れる。
【００６６】
前記透明保護フィルムは、偏光特性や耐久性などの点から、トリアセチルセルロース等のセルロース系樹脂製のフィルムおよびノルボルネン系樹脂製のフィルムが好ましい。前記透明保護フィルムの市販品としては、例えば、商品名「フジタック」（富士フイルム社製）、商品名「ゼオノア」（日本ゼオン社製）、商品名「アートン」（ＪＳＲ社製）などがあげられる。前記透明保護フィルムの厚みは、特に制限されないが、強度、取扱性等の作業性、薄層性等の点より、例えば、１〜５００μｍの範囲である。
【００６７】
前記防眩性ハードコートフィルムを積層した偏光板の構成は、特に制限されないが、例えば、前記防眩性ハードコートフィルムの上に、透明保護フィルム、前記偏光子および前記透明保護フィルムを、この順番で積層した構成でもよいし、前記防眩性ハードコートフィルム上に、前記偏光子、前記透明保護フィルムを、この順番で積層した構成でもよい。
【００６８】
本発明の画像表示装置は、本発明の防眩性ハードコートフィルムを用いる以外は、従来の画像表示装置と同様の構成である。例えば、ＬＣＤの場合、液晶セル、偏光板等の光学部材、および必要に応じ照明システム（バックライト等）等の各構成部品を適宜に組み立てて駆動回路を組み込むこと等により製造できる。
【００６９】
本発明の液晶表示装置は、任意の適切な用途に使用される。その用途は、例えば、パソコンモニター、ノートパソコン、コピー機等のＯＡ機器、携帯電話、時計、デジタルカメラ、携帯情報端末（ＰＤＡ）、携帯ゲーム機等の携帯機器、ビデオカメラ、テレビ、電子レンジ等の家庭用電気機器、バックモニター、カーナビゲーションシステム用モニター、カーオーディオ等の車載用機器、商業店舗用インフォメーション用モニター等の展示機器、監視用モニター等の警備機器、介護用モニター、医療用モニター等の介護・医療機器等である。
【実施例】
【００７０】
つぎに、本発明の実施例について、比較例と併せて説明する。ただし、本発明は、以下の実施例および比較例により制限されない。なお、下記実施例および比較例における各種特性は、下記の方法により評価または測定を行った。
【００７１】
（全ヘイズ値Ｈｔ）
全へイズ値の測定方法は、ＪＩＳ  Ｋ  ７１３６（２０００年版）のヘイズ（曇度）に準じ、ヘイズメーター（（株）村上色彩技術研究所製、商品名「ＨＭ−１５０」）を用いて測定した。
【００７２】
（内部へイズ値Ｈｉｎ）
図１２に示すように、透明プラスチックフィルム基材１の上の防眩性ハードコート層２の表面の凹凸を、各実施例および比較例で使用した各々のハードコート層形成材料を用いて平滑面４にし、前記全ヘイズ値と同様にして測定したものを内部ヘイズ値とした。なお、ハードコート層形成材料に重量平均粒径が５０ｎｍ以上の微粒子が含有されている場合は、前記微粒子を含有しない樹脂を用いて平滑面４を形成した。
【００７３】
（外部へイズ値）
外部ヘイズ値は、次の式により求めた。
外部ヘイズ値＝全ヘイズ値−内部ヘイズ値
【００７４】
（算術平均表面粗さＲａ）
防眩性ハードコートフィルムの防眩性ハードコート層が形成されていない面に、ＭＡＴＳＵＮＡＭＩ社製のガラス板（厚み１．３ｍｍ）を粘着剤で貼り合わせ、高精度微細形状測定器（商品名；サーフコーダＥＴ４０００、（株）小坂研究所製）を用いて、カットオフ値０．８ｍｍの条件で前記防眩性ハードコート層の表面形状を測定し、算術平均表面粗さＲａを求めた。なお、前記高精度微細形状測定器は、前記算術平均表面粗さＲａを自動算出する。前記算術平均表面粗さＲａは、ＪＩＳ  Ｂ  ０６０１（１９９４年版）に基づくものである。
【００７５】
（表面粗さの基準線を越える凸状部数）
前記表面形状の測定により得られた粗さプロファイルにおいて、前記プロファイルの粗さ平均線に平行で０．１μｍの高さに位置する線を基準線とした。任意の測定領域４ｍｍの直線上で、前記平均線の前記凸状部を横切る部分の線分の長さが８０μｍ以上の凸状部の数、および、前記基準線を越える凸状部のうち、凸状部を横切る基準線の線分の長さが２０μｍ以下である凸状部の数を計測したものを測定値とした。図１３に、前記凸状部の数の計測方法を説明する模式図を示す。計測すべき前記２０μｍ以下の凸状部には、斜線を入れてある。凸状部の数の計測は、ピークの数ではなく、前記基準線を横切る部分の数を計測する。例えば、プロファイル中の３、９のように、前記基準線を越える部分で複数のピークを有する場合は、凸状部の数は１個と数える。図１３においては、前記８０μｍ以上の凸状部の数はプロファイル中のピーク１０、１１、１２の３個、前記２０μｍ以下である凸状部の数はプロファイル中のピーク１、４、５、６、８の合計５個となる。
【００７６】
（防眩性評価）
（１）防眩性ハードコートフィルムの防眩性ハードコート層が形成されていない面に、黒色アクリル板（三菱レイヨン（株）製、厚み２．０ｍｍ）を粘着剤で貼り合わせ、裏面の反射をなくしたサンプルを作製した。
（２）一般的にディスプレイを用いるオフィス環境下（約１０００Ｌｘ）にて上記で作製したサンプルの防眩性を目視にて判定した。
判定基準
ＡＡ：像全体の写り込みもわからないほど防眩性が優れており、ノートＰＣ等の
高い防眩性が要求される製品に好適に使用できる。
Ａ  ：像の輪郭の境界がわからない程度に防眩性が良好であり、ノートＰＣ等の
高い防眩性が要求される製品への適用も可能である。
Ｂ  ：防眩性はあるものの、像の輪郭の境界がわかってしまうため、ノートＰＣ等の
高い防眩性が要求される製品への適用は困難である。
【００７７】
（白ボケ評価）
（１）防眩性ハードコートフィルムの防眩性ハードコート層が形成されていない面に、黒色アクリル板（日東樹脂工業（株）製、厚み１．０ｍｍ）を粘着剤で貼り合わせ、裏面の反射をなくしたサンプルを作製した。
（２）一般的にディスプレイを用いるオフィス環境下（約１０００Ｌｘ）にて、上記で作製したサンプルの平面に対し垂直方向を基準（０°）として６０°の方向から見て、白ボケ現象を目視により観察し、下記の判定基準で評価した。
判定基準
ＡＡ：白ボケがほとんどない。
Ａ  ：白ボケがあるが、視認性への影響は小さい。
Ｂ  ：白ボケが強く、視認性を著しく低下させる。
【００７８】
（ギラツキ評価）
（１）ノートＰＣ（サムスン・エレクトロニクス社製、「ＮＴ−Ｒ６１０」、ＦＨＤ（１９２０×１０８０ピクセル）、１６インチ、約１４０〜１５０ｐｐｉ）を用意した。このノートＰＣのパネル表面を構成する偏光板は、ノングレアタイプ（防眩性なし）である。
（２）白表示させた上記ノートＰＣのパネルの偏光板上に、防眩性ハードコートフィルムの防眩性ハードコート層が形成されていない面を、粘着剤で貼り合わせた。そして、前記防眩性ハードコートフィルムのギラツキを下記判定基準で、目視により判定した。
判定基準
ＡＡ：ギラツキはあるが、視認性への影響が小さいレベル。
Ａ  ：ギラツキはあるが、実用上は問題がないレベル。
Ｂ  ：ギラツキがひどく、実用上問題があるレベル。
【００７９】
（透明プラスチックフィルム基材およびハードコート層の屈折率）
透明プラスチックフィルム基材およびハードコート層の屈折率は、アタゴ社製のアッベ屈折率計（商品名：ＤＲ−Ｍ２／１５５０）を用い、中間液としてモノブロモナフタレンを選択し、前記フィルム基材および前記ハードコート層の測定面に対して測定光を入射させるようにして、前記装置に示される規定の測定方法により測定を行った。
【００８０】
（微粒子の屈折率）
微粒子をスライドガラスの上に載せ、屈折率標準液を前記微粒子上に滴下し、カバーガラスを被せ試料を作製した。その試料を顕微鏡で観察し、微粒子の輪郭が屈折率標準液との界面で最も見え難くなる屈折率標準液の屈折率を微粒子の屈折率とした。
【００８１】
（微粒子の重量平均粒径）
コールターカウント法により、微粒子の重量平均粒径を測定した。具体的には、細孔電気抵抗法を利用した粒度分布測定装置（商品名：コールターマルチサイザー、ベックマン・コールター社製）を用い、微粒子が細孔を通過する際の微粒子の体積に相当する電解液の電気抵抗を測定することにより、微粒子の数と体積を測定し、重量平均粒径を算出した。
【００８２】
（防眩性ハードコート層の厚み）
（株）ミツトヨ製のマイクロゲージ式厚み計を用い、防眩性ハードコートフィルムの全体厚みを測定し、前記全体厚みから、透明プラスチックフィルム基材の厚みを差し引くことにより、防眩性ハードコート層の厚みを算出した。
【００８３】
（実施例１）
無機酸化物粒子と重合性不飽和基を含む有機化合物とを結合させてなるナノシリカ粒子（前記（Ｂ）成分）を分散させた、前記（Ａ）成分を含むハードコート層形成材料（ＪＳＲ（株）製、商品名「オプスターＺ７５４０」、固形分：５６重量％、溶媒：酢酸ブチル／メチルエチルケトン（ＭＥＫ）＝７６／２４（重量比））を準備した。前記ハードコート層形成材料は、（Ａ）成分：ジペンタエリスリトールおよびイソホロンジイソシアネート系ポリウレタン、（Ｂ）成分：表面を有機分子により修飾したシリカ微粒子（重量平均粒径１００ｎｍ以下）を、（Ａ）成分合計：（Ｂ）成分＝２：３の重量比で含有する。前記ハードコート層形成材料の硬化皮膜の屈折率は、１．４８５であった。前記ハードコート層形成材料の樹脂固形分１００重量部あたり、前記微粒子としてアクリルとスチレンの架橋粒子（積水化成品工業（株）製、商品名「テクポリマーＳＳＸ１０５５ＱＸＥ」、重量平均粒径：５．５μｍ、屈折率：１．５１５）を１０重量部、レベリング剤（ＤＩＣ（株）製、商品名「ＧＲＡＮＤＩＣ  ＰＣ−４１００」）を０．１重量部、光重合開始剤（チバ・スペシャルティ・ケミカルズ社製、商品名「イルガキュア１２７」）を０．５重量部混合した。この混合物を、固形分濃度が４５重量％、酢酸ブチル／ＭＥＫ比率が５／１（重量比）となるように希釈して、防眩性ハードコート層形成材料を調製した。
【００８４】
透明プラスチックフィルム基材として、トリアセチルセルロースフィルム（富士フィルム（株）製、商品名「ＴＤ８０ＵＬ」、厚さ：８０μｍ、屈折率：１．４８）を準備した。前記透明プラスチックフィルム基材の片面に、前記防眩性ハードコート層形成材料を、コンマコータを用いて塗布して塗膜を形成した。ついで、１００℃で１分間加熱することにより前記塗膜を乾燥させた。その後、高圧水銀ランプにて積算光量３００ｍＪ／ｃｍ２の紫外線を照射し、前記塗膜を硬化処理して厚み９μｍの防眩性ハードコート層を形成し、実施例１の防眩性ハードコートフィルムを得た。
【００８５】
（実施例２）
前記微粒子を、前記ハードコート層形成材料の樹脂固形分１００重量部あたり１２重量部混合したこと以外は、実施例１と同様な方法にて、実施例２の防眩性ハードコートフィルムを得た。
【００８６】
（比較例１）
前記微粒子を、前記ハードコート層形成材料の樹脂固形分１００重量部あたり８重量部混合し、厚み１１μｍの防眩性ハードコート層を形成した以外は、実施例１と同様な方法にて、比較例１の防眩性ハードコートフィルムを得た。
【００８７】
（比較例２）
アクリルとスチレンの架橋粒子として、「テクポリマーＳＳＸ１０５ＮＸＥ」（積水化成品工業（株）製、重量平均粒径：５．０μｍ、屈折率：１．５０５）を用い、混合量を、前記ハードコート層形成材料の樹脂固形分１００重量部あたり１４重量部とした以外は、実施例１と同様な方法にて、比較例２の防眩性ハードコートフィルムを得た。
【００８８】
（比較例３）
アクリルとスチレンの架橋粒子として、「テクポリマーＳＳＸ１０５ＮＸＥ」（積水化成品工業（株）製、重量平均粒径：５．０μｍ、屈折率：１．５０５）を用い、混合量を、前記ハードコート層形成材料の樹脂固形分１００重量部あたり１７重量部とした以外は、実施例１と同様な方法にて、比較例３の防眩性ハードコートフィルムを得た。
【００８９】
（比較例４）
ハードコート層形成材料として、イソシアヌル酸トリアクリレート、ペンタエリスリトールトリアクリレート、ジペンタエリスリトールヘキサアクリレートおよびイソホロンジイソシアネートポリウレタンからなる紫外線硬化型樹脂（ＤＩＣ（株）製、商品名「ユニディック  １７−８０６」、固形分：８０重量％、溶媒：酢酸ブチル）を準備した。前記ハードコート層形成材料の硬化皮膜の屈折率は、１．５３であった。前記ハードコート層形成材料の樹脂固形分１００重量部あたり、レベリング剤（ＤＩＣ（株）製、商品名「メガファックＦ−４７０Ｎ」）０．５重量部、重量平均粒径２．５μｍの不定形シリカ粒子（富士シリシア化学（株）製、商品名「サイロホービック７０２」、屈折率：１．４６）８重量部、重量平均粒径１．５μｍの不定形シリカ粒子（富士シリシア化学（株）製、商品名「サイロホービック１００」、屈折率：１．４６）７重量部、および光重合開始剤（チバ・スペシャルティ・ケミカルズ社製、商品名「イルガキュア１８４」）５重量部を、固形分濃度が３８重量％になるように混合溶媒（トルエン：酢酸ブチル＝８５：１５（重量比））に溶解ないし分散させて、防眩性ハードコート層形成材料を調製した。
【００９０】
前記透明プラスチックフィルム基材の片面に、前記防眩性ハードコート層形成材料を、コンマコータを用いて塗布して塗膜を形成した。ついで、１００℃で１分間加熱することにより前記塗膜を乾燥させた。その後、メタルハライドランプにて積算光量３００ｍＪ／ｃｍ２の紫外線を照射し、前記塗膜を硬化処理して厚み４μｍの防眩性ハードコート層を形成し、比較例４の防眩性ハードコートフィルムを得た。
【００９１】
（比較例５）
比較例４と同じハードコート層形成材料の樹脂固形分１００重量部あたり、レベリング剤（ＤＩＣ（株）製、商品名「メガファックＦ−４７０Ｎ」）０．５重量部、重量平均粒径２．５μｍの不定形シリカ粒子（富士シリシア化学（株）製、商品名「サイロホービック７０２」、屈折率：１．４６）８重量部、および光重合開始剤（チバ・スペシャルティ・ケミカルズ社製、商品名「イルガキュア１８４」）５重量部を、固形分濃度が３８重量％になるように混合溶媒（トルエン：酢酸ブチル＝８５：１５（重量比））に溶解ないし分散させて、防眩性ハードコート層形成材料を調製した以外は、前記比較例４と同様な方法にて、比較例５の防眩性ハードコートフィルムを得た。
【００９２】
（比較例６）
実施例１と同じアクリルとスチレンの架橋粒子を、実施例１と同じハードコート層形成材料の樹脂固形分１００重量部あたり６重量部混合したこと以外は、実施例１と同様な方法にて、比較例６の防眩性ハードコートフィルムを得た。
【００９３】
（比較例７）
ハードコート層形成材料として、下記に示す成分を含む樹脂（ＤＩＣ（株）製、商品名「ＧＲＡＮＤＩＣ  ＰＣ１０９７」、固形分：６６重量％）を準備した。前記ハードコート層形成材料の硬化皮膜の屈折率は、１．５３であった。前記ハードコート層形成材料の樹脂固形分１００重量部あたり、アクリル粒子（積水化成品工業（株）製、商品名「ＳＳＸ−１０８ＴＮＬ」、重量平均粒径：８μｍ、屈折率：１．４９５）を２０重量部、レベリング剤（ＤＩＣ（株）製、商品名「ＧＲＡＮＤＩＣ  ＰＣ−Ｆ４７９」）を０．１重量部混合した。この混合物を、固形分濃度が５５重量％となるように、酢酸エチルを用いて希釈して、防眩性ハードコート層形成材料を調製した。
イソホロンジイソシアネート系ウレタンアクリレート（１００重量部）
ジペンタエリスリトールヘキサアクリレート（３８重量部）
ペンタエリスリトールテトラアクリレート（４０重量部）
ペンタエリスリトールトリアクリレート（１５．５重量部）
下記一般式（１）で表される繰り返し単位を有するポリマー、コポリマーまたは前記ポリマーおよびコポリマーの混合物（３０重量部）
光重合開始剤；商品名「イルガキュア１８４」（チバ・スペシャルティ・ケミカルズ社製）１．８重量部、および、ルシリン型光重合開始剤５．６重量部
混合溶媒；酢酸ブチル：酢酸エチル＝３：４（重量比）
【化１】
0005522720.tif 000002
前記式（１）において、Ｒ１は、−Ｈ若しくは−ＣＨ３であり、Ｒ２は、−ＣＨ２ＣＨ２ＯＸ若しくは下記一般式（２）で表される基であり、前記Ｘは、−Ｈ若しくは下記一般式（３）で表されるアクリロイル基である。
【化２】
0005522720.tif 000003
前記一般式（２）において、前記Ｘは、−Ｈ若しくは下記一般式（３）で表されるアクリロイル基であり、前記Ｘは、同一であってもよいし、異なっていてもよい。
【化３】
0005522720.tif 000004
【００９４】
前記透明プラスチックフィルム基材の片面に、前記防眩性ハードコート層形成材料を、コンマコータを用いて塗布して塗膜を形成した。ついで、１００℃で１分間加熱することにより前記塗膜を乾燥させた。その後、高圧水銀ランプにて積算光量３００ｍＪ／ｃｍ２の紫外線を照射し、前記塗膜を硬化処理して厚み２４μｍの防眩性ハードコート層を形成し、比較例７の防眩性ハードコートフィルムを得た。
【００９５】
（比較例８）
ハードコート層形成材料として、前記の「ユニディック  １７−８０６」（商品名）を準備した。前記ハードコート層形成材料の樹脂固形分１００重量部あたり、レベリング剤（ＤＩＣ（株）製、商品名「ディフェンサＭＣＦ３２３」）０．５重量部、ポリスチレン粒子（綜研化学（株）製、商品名「ケミスノーＳＸ３５０Ｈ」、重量平均粒径：３．５μｍ、屈折率：１．５９）１４重量部および光重合開始剤（チバ・スペシャルティ・ケミカルズ社製、商品名「イルガキュア１８４」）５重量部を、固形分濃度が４５重量％になるように混合溶媒（トルエン：酢酸ブチル：酢酸エチル＝８６．５：１．０：１２．５（重量比））に溶解ないし分散させて、防眩性ハードコート層形成材料を調製した。
【００９６】
前記透明プラスチックフィルム基材の片面に、前記防眩性ハードコート層形成材料を、コンマコータを用いて塗布して塗膜を形成した。ついで、１００℃で１分間加熱することにより前記塗膜を乾燥させた。その後、メタルハライドランプにて積算光量３００ｍＪ／ｃｍ２の紫外線を照射し、前記塗膜を硬化処理して厚み５μｍの防眩性ハードコート層を形成し、比較例８の防眩性ハードコートフィルムを得た。
【００９７】
（比較例９）
前記微粒子として、アクリルとスチレンの架橋粒子である、「テクポリマーＸＸ９４ＡＡ」（積水化成品工業（株）製、重量平均粒径：６．０μｍ、屈折率：１．４９５）を１０重量部混合し、厚み９μｍの防眩性ハードコート層を形成した以外は、比較例８と同様な方法にて、比較例９の防眩性ハードコートフィルムを得た。
【００９８】
このようにして得られた実施例１、２および比較例１〜９の各防眩性ハードコートフィルムについて、各種特性を測定若しくは評価した。その結果を、図１〜図１１および下記表１に示す。
【００９９】
【表１】
0005522720.tif 000005
【０１００】
前記表１に示すように、実施例においては、防眩性、ギラツキおよび白ボケのすべてについて、良好な結果が得られた。一方、比較例においては、防眩性、ギラツキおよび白ボケの一部については良好な結果が得られてはいるものの、すべての特性について良好なものは得られなかった。すなわち、比較例１、７および９においては、前記線分の長さが８０μｍ以上の凸状部を有しており、ギラツキ特性が良好ではないことがわかる。比較例８は、前記線分の長さが８０μｍ以上の凸状部を有してはいるが、全ヘイズ値が４５％と非常に高いので、ギラツキこそ抑えられてはいるが、白ボケが強いことがわかる。全ヘイズ値が４５％程度となると、コントラストの低下も生じてしまう。比較例２〜５においては、全ヘイズ値に対する内部ヘイズ値の割合が少ない。すなわち、内部散乱の寄与が少ないため、良好なギラツキ特性が得られない。また、比較例６は、十分な防眩性が得られていないが、これはＲａが小さいことに起因すると考えられる。本発明において規定したＲａ、凸状部の数およびヘイズ値を測定することで、目視評価をすることなく防眩性、ギラツキおよび白ボケ等の視認性の傾向を把握することも可能である。
【０１０１】
図１〜図１１は前記実施例および比較例で得られた防眩性ハードコートフィルムの断面表面形状のプロファイルである。前記実施例で得られた防眩性ハードコートフィルムにおいては、前記比較例で得られた防眩性ハードコートフィルムに比べて、全体に荒れているのではなく、微細な凹凸がまばらにあり、さらに局所的な大きい（前記線分の長さが８０μｍ以上の）凸状部が存在しない状態である。前記実施例のような表面凹凸形状の防眩性ハードコートフィルムは、前記Ｒａと前記凸状部の大きさおよび数とが規定した範囲にあるものであり、さらに、所定のヘイズ値を満たすことにより、防眩性ハードコートフィルムとして良好に用いることができることがわかる。
【産業上の利用可能性】
【０１０２】
本発明の防眩性ハードコートフィルムによると、相反する課題であった高コントラスト化、防眩性確保、白ボケ防止、高精細対応のすべてを解決することが可能となる。したがって、本発明の防眩性ハードコートフィルムは、例えば、偏光板等の光学部材、液晶パネルおよびＬＣＤ等の画像表示装置に好適に使用でき、その用途は制限されず、広い分野に適用可能である。さらに、本発明において規定したＲａ、凸状部の数を測定することで、目視評価をすることなく防眩性、ギラツキおよび白ボケ等の視認性の傾向を把握することも可能であり、防眩性フィルムの評価の指標としても有効である。
【図１（ａ）】
0005522720.tif 000006
【図１（ｂ）】
0005522720.tif 000007
【図１（ｃ）】
0005522720.tif 000008
【図１（ｄ）】
0005522720.tif 000009
【図２】
0005522720.tif 000010
【図３】
0005522720.tif 000011
【図４】
0005522720.tif 000012
【図５】
0005522720.tif 000013
【図６】
0005522720.tif 000014
【図７】
0005522720.tif 000015
【図８】
0005522720.tif 000016
【図９】
0005522720.tif 000017
【図１０】
0005522720.tif 000018
【図１１】
0005522720.tif 000019
【図１２】
0005522720.tif 000020
【図１３】
0005522720.tif 000021